(57)【特許請求の範囲】
【請求項１】
合成繊維の経糸及び緯糸から構成された経二重緯二重織の抄紙用ドライヤーカンバスにおいて、１リピート８本の経糸のうち、４本が接紙面側の緯糸及び裏層側の緯糸と交絡する１／４の斜文織を形成し、残りの４本が裏層側の緯糸のみと交絡する平織を形成して接紙面側の緯糸がロングクリンプする組織であって、接紙面側に使用する緯糸が、マルチフィラメントをナイロンで被覆したマルチプラストの単糸であり、経糸と裏層側に使用する緯糸がポリエステルモノフィラメントであり、かつ緯糸の単糸外径において接紙面側の緯糸が０．８２ｍｍ、裏層側の緯糸が０．６０ｍｍとし、接紙面側の緯糸と裏層側の緯糸の織密度を等しくしたことを特徴とする抄紙用ドライヤーカンバス。
【発明の詳細な説明】
【０００１】
【発明の属する技術分野】
本発明は防汚性に優れた抄紙用ドライヤーカンバスに関する。
【０００２】
【従来の技術】
一般的に、製紙工程においては、抄紙機のドライパートで製紙原料中に含まれる粘着性物質〔ガム質ピッチ〕や製紙用糊剤であるサイズ液、塗工液などが汚れとなってドライヤーカンバスの表面に付着する。そこで、ドライヤーカンバスにおける防汚性を改善するため、従来から次のような手法が提案されている。
【０００３】
▲１▼  フッ素系樹脂、シリコーン系樹脂、エポキシ系樹脂のうち、少なくとも２種類の樹脂を表面に被覆する〔特開昭５７−１７１７９０号公報〕。
【０００４】
▲２▼  フッ素樹脂を含有した合成樹脂モノフィラメントを経糸に使用する〔特開昭６２−２７６０９９号公報〕。
【０００５】
▲３▼  芯部がポリエステル系、ポリアミド系又はポリオレフィン系樹脂で鞘部がフッ素系樹脂よりなる芯鞘型複合繊維糸を湿紙接触面に表出させる〔実開昭５２−７２６０１号公報〕。
【０００６】
【発明が解決しようとする課題】
しかし、近年、製紙原料に故紙が多量に使われ始めたのに伴い、故紙中に含まれる天然ゴムや合成ゴム等の粘着性物質〔ガム質ピッチ〕がドライヤーカンバスに多く付着するという現象も発生している。そのため、ドライヤーカンバスへの防汚対策には、より一層厳しいものが要求されるようになってきているというのが現状である。
【０００７】
この観点から前述した▲１▼〜▲３▼の手法を検討してみると、▲１▼の手法では、カンバスの使用期間が長くなるに従って、磨耗や汚れ除去時の高圧洗浄水によって、フッ素系樹脂等がカンバスの表面から剥がれやすく、防汚効果を長期間にわたり持続することが困難である。また、▲２▼及び▲３▼の手法では、用途によって必ずしも防汚効果が充分でないことが判明している。このように、▲１▼〜▲３▼の手法では満足できるような結果は得られない。
【０００８】
そこで、本発明は上記問題点に鑑みて提案されたもので、ドライヤーカンバスにおける防汚効果を長期にわたり持続させ、かつ、ドライヤーカンバスの用途に限らず十分な防汚効果を発揮し得ることを目的とする。
【０００９】
【課題を解決するための手段】
上記目的を達成するための技術的手段として、本発明は、合成繊維の経糸及び緯糸から構成された経二重緯二重織の抄紙用ドライヤーカンバスにおいて、１リピート８本の経糸のうち、４本が接紙面側の緯糸及び裏層側の緯糸と交絡する１／４の斜文織を形成し、残りの４本が裏層側の緯糸のみと交絡する平織を形成して接紙面側の緯糸がロングクリンプする組織であって、接紙面側に使用する緯糸が、マルチフィラメントをナイロンで被覆したマルチプラストの単糸であり、経糸と裏層側に使用する緯糸がポリエステルモノフィラメントであり、かつ緯糸の単糸外径において接紙面側の緯糸が０．８２ｍｍ、裏層側の緯糸が０．６０ｍｍとし、接紙面側の緯糸と裏層側の緯糸の織密度を等しくしたことを特徴とする。
【００１０】
【発明の実施の形態】
本出願人が、製紙原料中に含まれる粘着性物質〔ガム質ピッチ〕や製紙用糊剤であるサイズ液、塗工液などが汚れとなってドライヤーカンバスの表面に付着する原因を検討した結果から、ドライヤーカンバスを以下にように構成すれば、防汚性が改善されることが判明した。
【００１１】
（ｉ）  緯糸を接紙面側に浮かして面接触のロングクリンプ織とする。（ｉｉ）  柔軟性のある糸が良い。（ｉｉｉ）  表面はモノフィラメント状が良い。（ｉｖ）  表面は吸水性繊維の方が良い。
【００１２】
この（ｉ）  〜（ｉｖ）の条件を全て満足することが理想的であるが、（ｉ）  と（ｉｖ）を必要最小限の条件とし、これに（ｉｉ）又は（ｉｉｉ）  のいずれか１つを付加して満足できれば用途によっては効果的であることが判明した。
【００１３】
従って、本発明のドライヤーカンバスとしては、接紙面側の緯糸をロングクリンプ織とし、その用途に応じて、ナイロンを被覆したマルチプラスを使用する。
【００１４】
尚、接紙面側の緯糸以外の糸の材質については特に限定されるものでなく、使用する用途によって適宜選択すればよいのは勿論である。
【００１５】
しかしながら、パルプ原料に添加されるホワイトピッチ等の内添原料による汚れ対策のためには、防汚効果に優れたポリエステルのモノフィラメントを使用することが望ましく、また、高い耐摩性と寸法安定性を特に要求される用途には、ポリエステルモノフィラメントを使用するのが望ましい。尚、使用する糸の形状及び寸法に関しては、特に限定されるものでなく、使用する用途によって適宣選択すればよい。
【００１６】
ここで、前述したナイロンとは、ポリアミドを意味するものとし、ナイロン６６、ナイロン６１０、ナイロン６、ナイロン１１、ナイロン１２等を含むものとする。
【００１７】
【実施例】
本発明の実施例を具体的に図面に基づいて説明する。尚、図１及び図２はカンバス１の組織図を示し、図１は経方向の断面図で、図２は緯方向の断面図である。また、図３はカンバス１の仕様を示す一覧表である。
【００１８】
図１及び図２に示す表層緯糸２１がロングクリンプの二重織組織でカンバス１を製織した。このロングクリンプの二重織組織は、表層緯糸２１が接紙面側で交叉する経糸１１が少なくてその接紙面側に浮いた状態に製織された組織である〔図２参照〕。経糸１１は直径が０．４６ｍｍの断面円形なポリエステルモノフィラメントで、その密度は６８．０本／２．５４ｃｍである。接紙面側の表層緯糸２１は、芯部のポリエステルマルチフィラメントをナイロンで被覆した直径０．８２ｍｍのマルチプラストである。また、非接紙面側の裏層緯糸２２は、直径が０．６０ｍｍの断面円形なポリエステルモノフィラメントである。尚、夫々の緯糸の密度は１６．５本／２．５４ｃｍである。
【００１９】
製織後ヒートセット加工を行ったカンバス１は、図３に示すようにその厚さが２．３ｍｍ、通気度が８０００ｃｃ／ｍｉｎ．／ｃｍ２  であった。尚、この通気度は、ＪＩＳＬ１００５フラジール型法に準拠した測定器具を用い、水柱１２．７ｍｍ、測定面積１０ｃｍ２  の孔を１分間に通過した空気の量を単位面積当りに換算表示したものである。
【００２０】
このカンバス１は、図２に示すように接紙面側の表層緯糸２１がロングクリンプ織で、経糸１１より浮かした面組織となっている。また、表層緯糸２１は、芯部のポリエステルマルチフィラメントをナイロンで被覆したマルチプラストを使用したことにより、柔軟性のある糸でもあるので、防汚効果の優れたカンバス１が得られた。
【００２１】
このカンバス１を抄紙機のドライパートで使用したところ、従来のカンバスでは、使用後カンバスの表面に汚れが付着し、２ヶ月〜３ヶ月でカンバスを洗浄する必要であったが、本実施例のカンバスを洗浄するのに必要な期間は６ヶ月となり、従来より洗浄までの期間は約２倍と大幅に延長できることが分った。
【００２３】
【発明の効果】
本発明によれば、湿紙と直接接する接紙面側の緯糸をロングクリンプ織とし、その用途に応じて、ナイロンを被覆したマルチプラスを使用したことにより、抄紙機のドライパートで故紙などの製紙原料中に含まれる粘着性物質［ガム質ピッチ］や製紙用粘剤であるサイズ液、塗工液などの汚れ物質のドライヤーカンバスへの付着量が減少し、ドライヤーカンバスにおける防汚効果を長期にわたり持続させ、かつ、ドライヤーカンバスの用途に限らず十分な防汚効果を発揮することができる。
【図面の簡単な説明】
【図１】本発明のドライヤーカンバスの経方向断面を示す組織図
【図２】本発明のドライヤーカンバスの緯方向断面を示す組織図
【図３】本発明のドライヤーカンバスの仕様を示す一覧表
【符号の説明】
１    ドライヤーカンバス
１１    経糸
２１    接紙面側の緯糸
【図１】
0003594410.tif 000002
【図２】
0003594410.tif 000003
【図３】
0003594410.tif 000004